(57)【要約】【課題】強負荷パルス放電に適したアルカリ電池を提供することを目的とする。【解決手段】正極に二酸化マンガンを含む合剤を用いた電池であって、前記合剤における細孔径３〜５ｎｍの細孔容積が、合剤重量１ｇ当り０．０１６ｃｃ以上０．０８６ｃｃ以下とする、もしくは、細孔径３〜５ｎｍの細孔容積が、重量１ｇ当り０．０１８ｃｃ以上０．０９ｃｃ以下である二酸化マンガンを用いることにより、強負荷放電性能に優れた電池を提供することができる。【選択図】図１
2008210746.tif 000002
【特許請求の範囲】
【請求項１】
正極に二酸化マンガンを含む合剤を用いた電池であって、前記合剤における細孔径３〜５ｎｍの細孔容積が、合剤重量１ｇ当り０．０１６ｃｃ以上０．０８６ｃｃ以下である電池。
【請求項２】
前記合剤における細孔径３〜５ｎｍの細孔容積が、合剤重量１ｇ当り０．０２３ｃｃ以上０．０６７ｃｃ以下である請求項１に記載の電池。
【請求項３】
細孔径３〜５ｎｍの細孔容積が、重量１ｇ当り０．０１８ｃｃ以上０．０９ｃｃ以下である二酸化マンガン。
【請求項４】
細孔径３〜５ｎｍの細孔容積が、重量１ｇ当り０．０２５ｃｃ以上０．０７ｃｃ以下である二酸化マンガン。
【請求項５】
ＢＥＴ表面積が３４〜１４５ｍ2／ｇである請求項３または４記載の二酸化マンガン。
【請求項６】
請求項３〜５のいずれかに記載の二酸化マンガンを正極に用いた電池。
【発明の詳細な説明】
【技術分野】
【０００１】
本発明は電池に関し、特に、正極活物質に関する。
【背景技術】
【０００２】
二酸化マンガンは電池用活物質として広く検討されており、その用途は一次電池に限られず、例えば非水系二次電池においても検討されている。
【０００３】
アルカリ電池は、正極端子を兼ねる正極ケースと、正極ケースの内側に密着して配置された円筒状の二酸化マンガンからなる正極合剤ペレットと、正極合剤ペレットの中空にセパレータを介して配置されたゲル状の亜鉛負極とを具備したインサイドアウト構造を有する。アルカリ電池の正極合剤は、一般に電解二酸化マンガンおよび黒鉛導電剤からなる。
【０００４】
近年のデジタル機器の普及に伴い、アルカリ電池が用いられる機器の負荷電力は次第に大きくなり、特にデジタルカメラ用電源として強負荷パルス放電性能に優れる電池が要望されつつある。
【０００５】
例えば強負荷放電性能を改良する目的で、２ｎｍ以下の細孔（ミクロ孔）を増加させる方法が提案されている（特許文献１参照）。この提案によれば、２ｎｍ以下のミクロ孔が水や水酸化物イオンの伝導に大きく影響するという理由で強負荷放電性能を向上させることができると述べられている。
【特許文献１】特表２００５−５２０２９０号公報
【発明の開示】
【発明が解決しようとする課題】
【０００６】
しかしながら、特許文献１に記載の発明では、２ｎｍ以下のミクロ孔を規定することにより単三型電池で０．５〜１．５Ａの連続放電で効果があるとされているが、近年のデジタルカメラでの使用を想定した１．５Ｗ放電を含むような強負荷パルス放電においては、性能が十分に向上しないという課題を有していた。
【０００７】
そこで本発明は、強負荷パルス放電に優れる二酸化マンガン、およびそれを用いた電池を提供することを目的とする。
【課題を解決するための手段】
【０００８】
前記従来の課題を解決するために、本発明の電池は、正極に二酸化マンガンを含む合剤を用いた電池であって、前記合剤における細孔径３〜５ｎｍの細孔容積が、合剤重量１ｇ当り０．０１６ｃｃ以上０．０８６ｃｃ以下というものである。
【０００９】
また、細孔径３〜５ｎｍの細孔容積が、重量１ｇ当り０．０１８ｃｃ以上０．０９ｃｃ以下である二酸化マンガンである。
【００１０】
本発明の二酸化マンガンを用いることによって、正極活物質である二酸化マンガン粒子内部の細孔、および二酸化マンガン周囲に適正量の電解液が存在することができ、それらが放電反応による濃度変化に伴って速やかに移動できるために、放電中の濃度分極が低減され強負荷パルス放電性能が向上した電池が得られる。
【発明の効果】
【００１１】
本発明によると、強負荷パルス放電時の放電性能が向上した電池を得ることができる。
【発明を実施するための最良の形態】
【００１２】
本発明は上記のように、正極に二酸化マンガンを含む合剤を用いた電池であって、前記合剤における細孔径３〜５ｎｍの細孔容積が、合剤重量１ｇ当り０．０１６ｃｃ以上０．０８６ｃｃ以下であるとすると、強負荷放電性能が向上することを見出したものである。
【００１３】
電池用二酸化マンガンとして電解合成による電解二酸化マンガンが主に用いられており、平均粒径は２０〜４０μｍのものが用いられることが多い。
【００１４】
上記電解二酸化マンガンは直径数ｎｍ、長さ数十〜百ｎｍ程度の針状の結晶子の集まりであり、その結晶子の隙間は主に細孔径３〜５ｎｍの細孔から構成される。本発明者らの検討では、ほとんどの電解二酸化マンガンにおいて、この細孔径３〜５ｎｍの範囲に細孔分布のピークが存在した。上記細孔径３〜５ｎｍの細孔容積の量は前記針状の結晶子のサイズや近接距離により左右されると考えられる。この細孔容積をコントロールする方法の一つとして、二酸化マンガンの結晶成長をコントロールして結晶子サイズや集まり方を変える方法がある。例えば、電解二酸化マンガンを作成する際の電解電流の電流密度や電解温度などの電解条件を調整することにより、結晶成長の制御が可能である。
【００１５】
従来一般的に使用されているアルカリ電池用の二酸化マンガンの細孔径３〜５ｎｍの細孔容積は、二酸化マンガン重量１ｇ当り約０．０１０ｃｃであり、正極合剤の細孔容積は合剤重量当たり約０．００９ｃｃである。特許文献１に記載されている二酸化マンガンは、ＢＥＴ表面積が２０〜３１ｍ2／ｇと小さいことと、記載されている電解条件から上記の従来の二酸化マンガンと同レベルの細孔容積を有すると考えられる。
【００１６】
上記細孔径３〜５ｎｍの細孔には、電解液が入り込むと考えられ、電解液が十分に存在すると放電に伴って濃度変化する水酸化物イオンなどの移動が速やかに起こる。したがって、この細孔容積が適正な範囲であれば、特に強負荷放電において、正極内で上記水酸化物イオンの濃度分極が生じにくく好ましい。一方、ミクロ孔と呼ばれる２ｎｍ以下の細孔は二酸化マンガンにおいては多く存在しないが、ここではイオンの速やかな移動が起こらないために、放電性能には大きくは寄与しないと考えられる。
【００１７】
すなわち、特許文献１で記載されているミクロ孔と本発明の細孔径３〜５ｎｍの細孔とは、技術的に電池の充放電反応において果たす役割が異なる細孔であり、この細孔を制御することにより、１．５Ｗ放電を含むような強負荷パルス放電においての効果が得られると考えられる。
【００１８】
デジタルカメラ用電源としての評価として用いられるＡＮＳＩ（Ａｍｅｒｉｃａｎ  Ｎａｔｉｏｎａｌ  Ｓｔａｎｄａｒｄｓ  Ｉｎｓｔｉｔｕｔｅ）の単三サイズのアルカリ電池の放電評価モードにある強負荷パルス放電は、１．５Ｗ―２秒と０．６５Ｗ―２８秒を１パルスとしとし１０サイクル毎に５５分休止する放電パターンである。これは非常に大きな電流負荷が掛かる一方で、休止時間を含むことから電池温度はあまり上昇しない。高温では放電しやすくなるため良い影響を及ぼすが、上記モードではそれがない点で従来の強負荷の連続放電に比べて特性が出にくく、二酸化マンガン周囲でより速やかなイオンの移動が必要であると考えられる。
【００１９】
上記のようなモードでも、正極合剤における細孔径３〜５ｎｍの細孔容積が合剤重量１ｇ当り０．０１６ｃｃ以上０．０８６ｃｃ以下の場合には良好な強負荷放電性能が得られる。前記細孔容積が、合剤重量１ｇ当り０．０１６ｃｃ未満であると、合剤内の細孔や二酸化マンガン周囲に存在する電解液量が不足し、良好な放電特性が得られない。一方、０．０８６ｃｃを越えると、二酸化マンガンの充填性が悪くなり、電池内の二酸化マンガン
の充填量が不足するために良好な放電特性が得られず、好ましくない。電解二酸化マンガン以外の二酸化マンガンの場合は、結晶の形状は異なっても、この細孔径３〜５ｎｍの細孔容積が上記値であると同様な効果がある。
【００２０】
また、正極合剤に含まれる黒鉛は平均粒径８〜３５μｍの人造黒鉛を用いることが多い。通常これらの黒鉛の持つ細孔径３〜５ｎｍの細孔容積は、黒鉛重量１ｇ当り０．０００７〜０．００１８ｃｃであり、また、二酸化マンガン粒子と黒鉛粒子との間にできる粒子間隙間は細孔径３〜５ｎｍの範囲よりも通常大きいため、細孔径３〜５ｎｍの細孔容積はほとんど無視できるほど少ない。従って、正極合剤を測定して求められる細孔径３〜５ｎｍの細孔容積は、ほとんどが二酸化マンガンが有する細孔であると考えられる。
【００２１】
合剤における細孔径３〜５ｎｍの細孔容積は、合剤重量１ｇ当り０．０２３ｃｃ以上０．０６７ｃｃ以下であると、放電時の二酸化マンガン中の水酸化物イオンの濃度分極がさらに低減されるため好ましい。
【００２２】
また、二酸化マンガンにおける細孔径３〜５ｎｍの細孔容積が、二酸化マンガン重量１ｇ当り０．０１８ｃｃ以上０．０９ｃｃ以下であると濃度分極が低減され好ましい。０．０１８ｃｃ未満であると二酸化マンガン粒子内部の細孔、および二酸化マンガン周囲の電解液の存在量が好ましくなく、また０．０９ｃｃを越えると二酸化マンガン粒子内での結晶子や結晶粒間の距離が開きすぎるため、固相内での電子およびイオンの伝導性の点で好ましくない。さらに、二酸化マンガンにおける細孔径３〜５ｎｍの細孔容積が、二酸化マンガン重量１ｇ当り０．０２５ｃｃ以上０．０７ｃｃ以下であると、濃度分極がより低減されるため好ましい。
【００２３】
また、二酸化マンガンのＢＥＴ表面積は３４ｍ2／ｇ以上１４５ｍ2／ｇ以下である。３４ｍ2／ｇ未満であると、二酸化マンガンと電解液の反応面積が不十分であるため好ましくなく、１４５ｍ2／ｇより大きいと二酸化マンガンの密度が低くなりすぎ、電池内への二酸化マンガン充填量が低下しすぎるため好ましくない。
【００２４】
本発明の細孔径３〜５ｎｍの細孔容積の測定には、ＢＪＨ（Ｂａｒｒｅｔｔ，Ｊｏｙｎｅｒ  ａｎｄ  Ｈａｌｅｎｄａ）法を用いる。実施例ではマイクロメリテック製ＡＳＡ２０１０装置を用い、測定の前処理には、試料を１２０℃で１時間、０．００５Ｔｏｒｒで減圧乾燥した。吸着ガスは窒素を用いた。
【００２５】
以下、本発明を実施するための最良の形態について説明する。
【００２６】
本発明の一つの形態であるアルカリ電池は、正極、負極およびアルカリ電解液からなり、正極は、電解二酸化マンガンおよび黒鉛導電剤を含む正極合剤からなる。この正極合剤は１重量％程度の少量のアルカリ電解液を含ませて成形性を向上させることができるが、その場合、本発明における合剤重量は１２０℃、０．００５Ｔｏｒｒで乾燥させることにより吸着水分などを除いた固形分とし、これを細孔算出の分母としてみなす。また、バインダーとしてポリエチレン粉末を含むこともできるが、少量であり、３〜５ｎｍの細孔はほとんど無視できるほどしか持たない。二酸化マンガンと黒鉛の重量比は９６：４〜９２：８であるのが好ましい。
【００２７】
負極には、例えば、負極活物質として亜鉛粉末または亜鉛合金粉末と、ゲル化剤としてポリアクリル酸ナトリウムと、アルカリ電解液との混合物からなるゲル状負極が用いられる。亜鉛合金は、例えば、アルミニウム、ビスマス、およびインジウムを含む。
【００２８】
亜鉛粉末または亜鉛合金粉末は、例えば、粒径が７５μｍを超え４２５μｍ以下の粉末
を６０〜８０重量％、および粒径が７５μｍ以下の粉末を２０〜４０重量％含む場合が好ましい。
【００２９】
セパレータには、例えば、ポリビニルアルコール繊維およびレーヨン繊維を主体として混抄した不織布が用いられる。
【００３０】
アルカリ電解液には、例えば、水酸化カリウム水溶液や水酸化ナトリウム水溶液が用いられる。
【００３１】
二酸化マンガンは、電解二酸化マンガンが好ましいが、化学二酸化マンガン、天然二酸化マンガンであってもよく、またそれらを混合してもよい。二酸化マンガンの粒度は、平均粒径２５〜３８μｍの範囲であると、反応性と充填性の面で好ましい。
【００３２】
黒鉛には、人造黒鉛の粉末を用いることが好ましいが、天然黒鉛や膨張黒鉛その他の炭素材料を用いてもよい。
【００３３】
以下、本発明を実施例に基づいて具体的に説明するが、本発明は以下の実施例に限定されるものではない。
【実施例１】
【００３４】
図１は、本実施例におけるアルカリ電池の一部を断面にした正面図である。
【００３５】
正極端子を兼ねる正極ケース１には、ニッケルメッキされた鋼板からなる缶状ケースを用いた。正極ケース１の内面には、黒鉛塗装膜を形成した。正極ケース１内には、短筒状の正極合剤ペレット２を複数個挿入し、加圧治具により正極合剤を再成形して電池ケース１の内壁に密着させた。正極ケース１の内壁に密着させた正極合剤ペレット２の中央に有底円筒形のセパレータ４を配置した。電池ケース１のガスケット５との密着部分に上記で得られた封止剤を塗布した。セパレータ４内にアルカリ電解液として４０重量％の水酸化カリウム水溶液を所定量注入した。所定時間経過した後、ゲル状負極３をセパレータ４内に充填した。なお、ゲル状負極３には、ゲル化剤としてのポリアクリル酸ナトリウム、アルカリ電解液および負極活物質としての亜鉛粉末からなるものを用い、セパレータ４には、ポリビニルアルコール繊維およびレーヨン繊維を主体として混抄した不織布を用いた。
【００３６】
負極集電体６をゲル状負極３の中央に差し込んだ。なお、負極集電体６には、ガスケット５および負極端子を兼ねた底板（封口板）７を一体化させた。そして、正極ケース１の開口端部を樹脂製のガスケット５の端部を介して底板７の周縁部にかしめつけ、電池ケース１の開口部を封口した。外装ラベル８で正極ケース１の外表面を被覆した。ここで、ポリアミド５０重量部にキシレン３５重量部とブタノール１５重量部を加えて希釈したものをガスケット５の負極集電体６との密着部分に塗布し、乾燥して、ガスケット５と負極集電体６との間を封止した。
【００３７】
（１）電解二酸化マンガンの作製
２Ｌ容量の丸底セパラブルフラスコを電解槽、５ｃｍ×５ｃｍ厚さ１ｍｍのチタン板を陽極、５ｃｍ×５ｃｍ厚さ０．２ｍｍの白金板を陰極として、陽極の両側に各２ｃｍの距離を空けて陰極で挟む形で位置させた。電解浴の溶液には、硫酸マンガン５０ｇ／Ｌ、硫酸濃度５０ｇ／Ｌの水溶液を用いた。硫酸マンガン、硫酸の試薬はいずれも関東化学製特級を用いた。溶液濃度は、電解反応による変化を加味し、マンガンイオン濃度および酸濃度が初期値に対して±７％以内になるように、硫酸マンガン水溶液を電解槽に補充した。また、電解温度は電解槽をマントルヒーターにて調温することにより、８７±０．５℃にて行った。連続電解時間を１日として電流密度６ｍＡ／ｃｍ2で電解した。電解終了後、
電着した二酸化マンガンをチタン板から剥し、２５０μｍ以下に粗粉砕したもの１０ｇを１００ｍＬのイオン交換水中で攪拌しながら、０．１Ｎの水酸化ナトリウムを滴下してｐＨ６となるまで攪拌し中和した。このスラリーをブフナー漏斗でろ過し、さらに１００ｍＬのイオン交換水を漏斗に通して洗浄したものを９０℃２時間乾燥した。最後に、この粉末をスタンプミルにより粉砕し、ＪＩＳ篩を用いて粒度を調整し、本発明の二酸化マンガンを得た。前述の方法により測定したこの二酸化マンガン中の３〜５ｎｍの細孔量は０．０１８ｃｃ／ｇであった。
【００３８】
（２）正極合剤ペレットの作製
（１）で得られた電解二酸化マンガンと、黒鉛とを、重量比９５：５の割合で配合し、混合して、正極合剤粉を得た。正極合剤粉１００重量部あたり、アルカリ電解液１重量部を添加した後、正極合剤粉をミキサーで撹拌し、均一になるまで混合するとともに、一定粒度に整粒した。なお、アルカリ電解液には、水酸化カリウムの４０重量％水溶液を用いた。得られた粒状物を中空円筒型に加圧成型して、正極合剤ペレットを得た。
【００３９】
（３）アルカリ電池の作製
この正極合剤ペレットを正極ケースに挿入し、単３サイズのアルカリ電池を作製した。
【００４０】
正極ケース内にアルカリ電解液を注液して、正極合剤ペレットとセパレータとを湿潤させた。電解液の注液後、セパレータの内側にゲル状負極を充填し、正極ケースの開口端部を、封口板の周縁端部を介して、底板の周縁端部にかしめつけ、正極ケースの開口を密閉した。最後に、正極ケースの外表面を外装ラベルで被覆し、アルカリ電池を完成させた。この電池を実施例１とした。この電池を分解して取り出した正極合剤を解砕し、純水で十分洗浄することによって電解液成分を除去した後に前述の方法で測定した正極合剤中の３〜５ｎｍの細孔量は０．０１６ｃｃ／ｇであった。
【実施例２】
【００４１】
電解二酸化マンガンの作製において、電解条件を温度８５℃、電流密度４ｍＡ／ｃｍ2、硫酸濃度４０ｇ／Ｌにしたこと以外、実施例１と同様にして作製した。この二酸化マンガン中の３〜５ｎｍの細孔量は０．０２５ｃｃ／ｇであった。この二酸化マンガンを用いた以外は実施例1と同様にして電池を作製し、その電池を分解して採取した正極合剤中の３〜５ｎｍの細孔量は０．０２３ｃｃ／ｇであった。
【実施例３】
【００４２】
電解二酸化マンガンの作製において、電解条件を温度８３℃、電流密度４ｍＡ／ｃｍ2、硫酸濃度５０ｇ／Ｌにしたこと以外、実施例１と同様にして作製した。この二酸化マンガン中の３〜５ｎｍの細孔量は０．０４５ｃｃ／ｇであった。この二酸化マンガンを用いた以外は実施例1と同様にして電池を作製し、その電池を分解して採取した正極合剤中の３〜５ｎｍの細孔量は０．０４２ｃｃ／ｇであった。
【実施例４】
【００４３】
電解二酸化マンガンの作製において、電解条件を温度８０℃、電流密度５ｍＡ／ｃｍ2、硫酸濃度５０ｇ／Ｌにしたこと以外、実施例１と同様にして作製した。この二酸化マンガン中の３〜５ｎｍの細孔量は０．０７０ｃｃ／ｇであった。この二酸化マンガンを用いた以外は実施例1と同様にして電池を作製し、その電池を分解して採取した正極合剤中の３〜５ｎｍの細孔量は０．０６７ｃｃ／ｇであった。
【実施例５】
【００４４】
電解二酸化マンガンの作製において、電解条件を温度７６℃、電流密度５ｍＡ／ｃｍ2、硫酸濃度５０ｇ／Ｌにしたこと以外、実施例１と同様にして作製した。この二酸化マン
ガン中の３〜５ｎｍの細孔量は０．０９０ｃｃ／ｇであった。この二酸化マンガンを用いた以外は実施例1と同様にして電池を作製し、その電池を分解して採取した正極合剤中の３〜５ｎｍの細孔量は０．０８６ｃｃ／ｇであった。
（比較例１）
電解二酸化マンガンの作製において、電解条件を温度９３℃、電流密度５ｍＡ／ｃｍ2、硫酸濃度２０ｇ／Ｌにしたこと以外、実施例１と同様にして作製した。この二酸化マンガン中の３〜５ｎｍの細孔量は０．０１３ｃｃ／ｇであった。この二酸化マンガンを用いた以外は実施例1と同様にして電池を作製し、その電池を分解して採取した正極合剤中の３〜５ｎｍの細孔量は０．０１２ｃｃ／ｇであった。
（比較例２）
電解二酸化マンガンの作製において、電解条件を温度７０℃、電流密度５ｍＡ／ｃｍ2、硫酸濃度５０ｇ／Ｌにしたこと以外、実施例１と同様にして作製した。この二酸化マンガン中の３〜５ｎｍの細孔量は０．０９５ｃｃ／ｇであった。この二酸化マンガンを用いた以外は実施例1と同様にして電池を作製し、その電池を分解して採取した正極合剤中の３〜５ｎｍの細孔量は０．０８９ｃｃ／ｇであった。
（４）電池の評価
以上のようにして得られた実施例１〜５及び比較例１、２の電池の強負荷放電性能の評価を行った。電池組立て後、電池を室温にて１０日間静置した後、２０℃の環境下で、１．５Ｗ−２秒、０．６５Ｗ−２８秒を１サイクルとし、それを１０サイクル（５分間）繰り返した後に５５分休止する１サイクル当り１時間の放電パターンを繰り返し、電池電圧が１．０５Ｖに達するまでの時間を計測した。また、比較例１の電池の特性を１００とした指数で示した。
【００４５】
【表１】
2008210746.tif 000003
表１の放電性能の結果から、実施例１〜５の電池は、比較例１、２の電池と比較して、強負荷放電性能が優れることがわかった。その理由としては、実施例の電池は比較例１の電池比べ二酸化マンガン中および、合剤中の３〜５ｎｍの細孔容積の割合が多いため、二酸化マンガン粒子内部の細孔、および二酸化マンガン周囲に適正量の電解液が存在し、放電中の濃度分極が低減されたため、強負荷放電性能が向上したと考えられる。一方、比較例２の電池は、細孔量が大きすぎるため、電池内の二酸化マンガンの充填量が不足し、放電性能が向上しなかったと考えられる。また、実施例１〜５の二酸化マンガンのＢＥＴ比表面積より、３４〜１４５ｍ2／ｇの範囲が好ましいと考えられる。
【産業上の利用可能性】
【００４６】
以上のように、本発明にかかる二酸化マンガンおよびそれを用いた電池は、強負荷パルス放電特性の向上が可能である。従って、産業上の価値は非常に大きい。
【図面の簡単な説明】
【００４７】
【図１】本発明の実施例に係るアルカリ電池の一部を断面にした正面図
【符号の説明】
【００４８】
１  正極ケース
２  正極合剤ペレット
３  ゲル状負極
４  セパレータ
５  ガスケット
６  負極集電体
７  底板
８  外装ラベル
【図１】
2008210746.tif 000004